(57)【要約】【課題】  バーコード印字性を損なうことなく、且つ牛乳がかかっても記録部分の退色が少ない感熱記録体を提供する。【解決手段】  支持体上に、ロイコ染料、呈色剤、及び増感剤を含有する感熱記録層を有する感熱記録体において、前記感熱記録層は、前記ロイコ染料１００質量部あたり、３，３’−ジアリル−４，４’−ジヒドロキシジフェニルスルホン１００〜２００質量部、及び１，２−ジ（３−メチルフェノキシ）エタン２０〜９０質量部を含有し、更に特定構造のジフェニルスルホン架橋型化合物を、前記感熱記録層に含まれる全固形分の５〜１０質量％含有する。【選択図】  なし【特許請求の範囲】
【請求項１】
支持体上に、ロイコ染料、呈色剤、及び増感剤を含有する感熱記録層を有する感熱記録体において、
前記感熱記録層は、前記ロイコ染料１００質量部あたり、３，３’−ジアリル−４，４’−ジヒドロキシジフェニルスルホン１００〜２００質量部、及び１，２−ジ（３−メチルフェノキシ）エタン２０〜９０質量部を含有し、更に下記一般式（１）で表されるジフェニルスルホン架橋型化合物を、前記感熱記録層に含まれる全固形分の５〜１０質量％含有することを特徴とする感熱記録体。
【化１】
2009090591.tif 000008
（式中、ｎは１〜７の整数である）
【請求項２】
前記感熱記録層における３，３’−ジアリル−４，４’−ジヒドロキシジフェニルスルホンと前記ジフェニルスルホン架橋型化合物との含有量比（３，３’−ジアリル−４，４’−ジヒドロキシジフェニルスルホン：ジフェニルスルホン架橋型化合物）は、１：０．４〜１：０．８である請求項１に記載の感熱記録体。
【請求項３】
前記ジフェニルスルホン架橋型化合物の崩壊温度が、１１０℃〜１８０℃である請求項１又は２に記載の感熱記録体。
【請求項４】
前記ロイコ染料は、前記感熱記録層に含まれる全固形分の５〜２５質量％含有され、
前記ロイコ染料１００質量部に対して、前記呈色剤１７０〜４００質量部、増感剤２０〜１２０質量部含有されている請求項１〜３のいずれか１つに記載の感熱記録体。
【請求項５】
前記感熱記録層には、接着成分が、前記感熱記録層に含まれる全固形分の５〜３０質量％含有されている請求項１〜４のいずれか１つに記載の感熱記録体。
【請求項６】
耐ミルク性を有する記録部形成用である請求項１〜５のいずれか１つに記載の感熱記録体。
【発明の詳細な説明】
【技術分野】
【０００１】
本発明は、記録濃度、記録部の耐可塑剤性、耐油性に加えて、バーコード印字性、記録部の耐ミルク性に優れた感熱記録体に関する。
【背景技術】
【０００２】
ロイコ染料と呈色剤の加熱による発色反応を利用して発色画像を形成する感熱記録体は比較的安価であり、また画像形成のための記録装置は、コンパクトで、且つその保守も容易であるという特徴を有している。このような理由から、ファクシミリや各種計算機等のアウトプット、科学計測機器のプリンター等の記録媒体としてだけでなく、ＰＯＳラベル、ＡＴＭ、ＣＡＤ、ハンディーターミナル、各種チケット、ロッタリー等の記録媒体としても使用されるようになり、画像の鮮明さ、保存安定性に対する要求が厳しくなってきている。
【０００３】
特開平８−３３３３２９号公報（特許文献１）に、発色した画像の保存安定性、特に耐可塑剤性に優れた呈色安定剤として、所定構造を有するジフェニルスルホン架橋型化合物が提案されている。また、特開平１０−２９７０９０号公報（特許文献２）には、上記特定構造を有するジフェニルスルホン架橋型化合物とヒドロキシジフェニルスルホン誘導体とを併用することで、動的発色感度と耐可塑剤性が改善されることが開示されている。
【０００４】
また、特開平１０−２９７０９２号公報（特許文献３）には、特許文献１に示すジフェニルスルホン架橋型化合物を保存性改良剤として、全固形分の１〜３０重量％含有させることにより、記録部の耐水性、耐可塑剤性、高温、高温高湿での保存性を改善することが提案されており、同特許文献３の実施例１０には、呈色剤としてビス（３−アリル−４−ヒドロキシフェニル）スルホンを使用し、増感剤として１，２−ジ（３−メチルフェノキシ）エタンを使用した組合わせが開示されている。
【０００５】
さらに、特開２００１−８０２１９号公報（特許文献４）には、デンプンとポリ酢酸ビニルとのグラフト共重合体である接着剤との併用において、呈色剤として、上記特許文献１に示されているジフェニルスルホン架橋型化合物を使用して、耐可塑剤性、耐油性、耐湿熱性（３０℃、８０％ＲＨで放置したときの画像保存性）を改善した感熱記録体が開示されている。さらに、呈色剤としてビス（３−アリル−４−ヒドロキシフェニル）スルホンを併用することにより、記録感度と記録部の経時的保存性が高められる効果が得られることが記載されている。
【０００６】
さらにまた、特開２００４−２７６２８１号公報（特許文献５）には、呈色剤として、ジフェニルスルホン架橋型化合物及びＮ−ｐ−トルエンスルホニル−Ｎ’−３−（ｐ−トルエンスルホニルオキシ）フェニルウレアを、ロイコ染料（３−（Ｎ−エチル−ｐ−トルイジノ）−６−メチル−７−アニリノフルオラン）と組合わせて用いることにより、未記録部の耐熱性、耐光性、及び記録部の耐可塑剤性、耐油性に優れた感熱記録体が得られることが開示されている。同文献５の比較例４には、Ｎ−ｐ−トルエンスルホニル−Ｎ’−３−（ｐ−トルエンスルホニルオキシ）フェニルウレアに代えて、ビス（３−アリル−４−ヒドロキシフェニル）スルホンを用いても耐油性、耐可塑剤性は保持されていることが示されている。
【０００７】
ところで、ＰＯＳ（ｐｏｉｎｔ  ｏｆ  ｓａｌｅｓ）システム用のレジ用紙、チケット用紙及びロッタリー用紙といった金券類などに利用される感熱記録体では、従来の、記録部の耐可塑剤性、耐油性、耐湿熱性の充足だけでは足りず、ハンドクリームや牛乳、酢といった、日常一般家庭で用いられるような種々の食品、薬品に対しても、記録部が保持されていることが求められるようになっている。種々の食品、薬品のうち、牛乳は乳脂肪分、蛋白質、水等の混合物で、記録部に対して、油や水とは異なった作用を示す。このため、耐油性又は耐水性を充足している感熱記録体であっても、牛乳がかかった記録部は退色してしまうといった場合が少なくない。
【０００８】
初期の記録濃度を高めておくことで、記録部の保存性を確保するということも可能であるが、上記金券類などには、バーコードを印字している場合があり、印字部分の鮮明さの点から、単に発色感度を高くして発色濃度を上げるだけでは、細いバーコードの線の端縁の鮮明さが損なわれてしまい、バーコード印字性を確保できないといった新たな問題を惹起してしまうといった複雑な事情がある。
【０００９】
【特許文献１】特開平８−３３３３２９号公報
【特許文献２】特開平１０−２９７０９０号公報
【特許文献３】特開平１０−２９７０９２号公報
【特許文献４】特開２００１−８０２１９号公報
【特許文献５】特開２００４−２７６２８１号公報
【発明の開示】
【発明が解決しようとする課題】
【００１０】
このように、近年、新たに求められるようになった牛乳に対する耐性を、バーコード印字性を損なうことなく、確保する必要があるが、従来の耐油性、耐可塑剤性の改善だけでは、十分対処できない。
本発明は、以上のような事情に鑑みてなされたものであり、その目的とするところは、バーコード印字性を損なうことなく、且つ牛乳がかかっても記録部分の退色が少ない感熱記録体を提供することにある。
【課題を解決するための手段】
【００１１】
本発明者は、ロイコ染料、呈色剤、増感剤、ジフェニルスルホン架橋型化合物の種々の組合わせを検討し、上記目的を達成できる感熱記録体を見出し、本発明を完成した。
【００１２】
すなわち、本発明の感熱記録体は、支持体上に、ロイコ染料、呈色剤、及び増感剤を含有する感熱記録層を有する感熱記録体において、前記感熱記録層は、前記ロイコ染料１００質量部あたり、３，３’−ジアリル−４，４’−ジヒドロキシジフェニルスルホン１００〜２００質量部、及び１，２−ジ（３−メチルフェノキシ）エタン２０〜９０質量部を含有し、更に下記一般式（１）で表されるジフェニルスルホン架橋型化合物を、前記感熱記録層に含まれる全固形分の５〜１０質量％含有することを特徴とする。
【化１】
2009090591.tif 000002
（式中、ｎは１〜７の整数である）
【００１３】
前記感熱記録層における３，３’−ジアリル−４，４’−ジヒドロキシジフェニルスルホンと前記ジフェニルスルホン架橋型化合物との含有量比（３，３’−ジアリル−４，４’−ジヒドロキシジフェニルスルホン：ジフェニルスルホン架橋型化合物）は、１：０．４〜１：０．８であることが好ましい。
【００１４】
また、前記ジフェニルスルホン架橋型化合物は、上記式で表される１種類の化合物であってもよいし、２種以上の混合物であってもよく、含有されるジフェニルスルホン架橋型化合物としての崩壊温度１１０℃〜１８０℃であることが好ましい。
【００１５】
更に、本発明の感熱記録体は、前記ロイコ染料は、前記感熱記録層に含まれる全固形分に対して５〜２５質量％含有され、前記ロイコ染料１００質量部に対して、前記呈色剤１７０〜４００質量部、増感剤２０〜１２０質量部含有されていることが好ましく、さらに、前記感熱記録層には、接着成分が、該感熱記録層の全固形分の５〜３０質量％含有されていることが好ましい。
【００１６】
本発明の感熱記録体は、記録部に耐ミルク性が要求される感熱記録体として好適である。具体的には、感熱記録した感熱記録体を、牛乳中に１２時間浸漬した後、取り出し、余分な牛乳を吸い取り、１０分以上、室温で乾燥させた後の記録部の、波長６６０ｎｍでの反射率が３０％以下であることが要求されるような感熱記録体として好適に用いられる。
【発明の効果】
【００１７】
本発明の感熱記録体は、感熱記録層において、３，３’−ジアリル−４，４’−ジヒドロキシジフェニルスルホン、１，２−ジ（３−メチルフェノキシ）エタンを、ロイコ染料に対して所定量含有し、特定構造のジフェニルスルホン架橋型化合物を、特定範囲の含有量で組合わせることにより、耐可塑剤性、耐油性だけでなく、バーコード印字性を満足する範囲で印字し、しかも牛乳のような食品に対しても、記録部の保存性を確保することができる。
【発明を実施するための最良の形態】
【００１８】
本発明の感熱記録体は、支持体上に、ロイコ染料、呈色剤及び増感剤を含有する感熱記録層を有する感熱記録体において、前記感熱記録層は、前記ロイコ染料１００質量部あたり、３，３’−ジアリル−４，４’−ジヒドロキシジフェニルスルホン１００〜２００質量部、及び１，２−ジ（３−メチルフェノキシ）エタン２０〜９０質量部を含有し、更に下記一般式（１）で表されるジフェニルスルホン架橋型化合物を、前記感熱記録層に含まれる全固形分の５〜１０質量％含有する。
【化１】
2009090591.tif 000003
（式中、ｎは１〜７の整数である）
【００１９】
本発明の感熱記録体に用いられる支持体としては、特に限定しないが、例えば、中性または酸性の上質紙、合成紙、透明又は半透明のプラスチックフィルム、白色のプラスチックフィルム等が挙げられる。支持体の厚みは特に限定しないが、通常、２０〜２００μｍ程度である。
【００２０】
本発明で用いられるロイコ染料としては、例えばトリフェニルメタン系、フルオラン系、フェノチアジン系、オーラミン系、スピロピラン系、インドリルフタリド系などのロイコ染料が好ましく用いられる。ロイコ染料の具体例として例えば、３−（４−ジエチルアミノ−２−エトキシフェニル）−３−（１−エチル−２−メチルインドール−３−イル）−４−アザフタリド、クリスタルバイオレットラクトン、３−（Ｎ−エチル−Ｎ−イソペンチルアミノ）−６−メチル−７−アニリノフルオラン、３−ジエチルアミノ−６−メチル−７−アニリノフルオラン、３−ジエチルアミノ−６−メチル−７−（ｏ，ｐ−ジメチルアニリノ）フルオラン、３−（Ｎ−エチル−Ｎ−ｐ−トルイジノ）−６−メチル−７−アニリノフルオラン、３−（Ｎ−エチル−ｐ−トルイジノ）−６−メチル−７−（ｐ−トルイジノ）フルオラン、３−ピロリジノ−６−メチル−７−アニリノフルオラン、３−ジ（ｎ−ブチル）アミノ−７−（ｏ−クロロアニリノ）フルオラン、３−ジ（ｎ−ブチル）アミノ−６−メチル−７−アニリノフルオラン、３−ジ（ｎ−ペンチル）アミノ−６−メチル−７−アニリノフルオラン、３−（Ｎ−シクロヘキシル−Ｎ−メチルアミノ）−６−メチル−７−アニリノフルオラン、３−ジエチルアミノ−７−（ｏ−クロロアニリノ）フルオラン、３−ジエチルアミノ−７−（ｍ−トリフルオロメチルアニリノ）フルオラン、３−ジエチルアミノ−６−メチル−７−クロロフルオラン、３−ジエチルアミノ−６−メチルフルオラン、３−シクロヘキシルアミノ−６−クロロフルオラン、３−（Ｎ−エチル−Ｎ−ヘキシルアミノ）−６−メチル−７−（ｐ−クロロアニリノ）フルオラン、および３，６−ビス（ジメチルアミノ）フルオレン−９−スピロ−３’−（６’−ジメチルアミノ）フタリド等が挙げられる。これらのロイコ染料は２種以上併用することもできる。
【００２１】
上記のロイコ染料のなかでも、３−ジ（ｎ−ブチル）アミノ−６−メチル−７−アニリノフルオランは発色感度が優れているため好ましく用いられる。
【００２２】
ロイコ染料の含有量は感熱記録層の全固形分に対し５〜２５質量％程度、好ましくは７〜２０質量％程度である。また、ロイコ染料の平均粒径は０．１〜３μｍ程度とすることが好ましく、より好ましくは０．３〜１．５μｍ程度である。ここでいう平均粒径は、水分散液の状態で、レーザ回折式粒径測定器で測定される粉末の粒子径のメジアン径をいう。
【００２３】
本発明で用いられる３，３’−ジアリル−４，４’−ジヒドロキシジフェニルスルホンは、ロイコ染料と接触して発色させる呈色剤として作用する。３，３’−ジアリル−４，４’−ジヒドロキシジフェニルスルホンは、ロイコ染料１００質量部に対して１００〜２００質量部含有される。好ましくは１００〜１９０質量部であり、より好ましくは１００〜１８０質量部である。３，３’−ジアリル−４，４’−ジヒドロキシジフェニルスルホンは、ロイコ染料と反応して、６６０ｎｍの吸収性に優れた記録部を形成でき、特に、１，２−ジ（３−メチルフェノキシ）エタンとの組合わせにおいて、含有比を調整することで、端縁が鮮明なバーコードを得ることができるエネルギーの許容範囲を広くとることができる。また、３，３’−ジアリル−４，４’−ジヒドロキシジフェニルスルホンは、耐ミルク性に優れた記録部を形成することができる。理由は明らかではないが、特に、特定構造を有するジフェニルスルホン架橋型化合物との組合わせにおいて、含有比を調整することで、記録部の牛乳に対する退色を抑制することができる。
【００２４】
３，３’−ジアリル−４，４’−ジヒドロキシジフェニルスルホンは、平均粒径０．１〜３μｍ程度とすることが好ましく、より好ましくは０．３〜１．５μｍ程度のものを含有させることが好ましい。
【００２５】
１，２−ジ（３−メチルフェノキシ）エタンは、増感剤として含有される。
１，２−ジ（３−メチルフェノキシ）エタンは、ロイコ染料１００質量部に対して２０〜９０質量部含有される。好ましくは２５〜８５質量部であり、より好ましくは３０〜８０質量部である。多すぎると、発色感度が高くなりすぎて、呈色剤の含有量を所定範囲内に止めても、バーコード印字の場合に、線が太くなったり、線の端縁ににじみがでて、シャープな細線のバーコードが得られにくい。一方、少なすぎると、発色感度が低くなって、バーコードの細線では濃度が薄くなり、初期の読取り性の低下はもちろん、記録部の保存性も確保しにくい。
【００２６】
本発明の感熱記録層には、さらに下記一般式（１）で表されるジフェニルスルホン架橋型化合物を含有する。
【化１】
2009090591.tif 000004
【００２７】
式中、ｎは１〜７の整数である。本発明の感熱記録層に含有されるジフェニルスルホン架橋型化合物は、上記一般式において、ｎの値が１種類の単一化合物であってもよいし、ｎが異なる複数種類の化合物の混合であってもよい。好ましくは、含有されるジフェニルスルホン架橋型化合物全体としての崩壊温度が１１０〜１８０℃のものが好ましく用いられ、より好ましくは１１０〜１７０℃である。具体的には、ｎ＝１及び２の化合物を５０〜８０％程度含むものは、崩壊温度が当該範囲内になる。尚、崩壊温度は、ＤＳＣ（示差走査熱量計）で測定された温度である。
【００２８】
上記（１）式で表されるジフェニルスルホン架橋型化合物は、呈色剤としても作用し得るし、保存安定剤としても作用し得る。特に、３，３’−ジアリル−４，４’−ジヒドロキシジフェニルスルホンとの組合わせにおいて、含有比を調整することで、優れた耐ミルク性を達成できる。
【００２９】
上記ジフェニルスルホン架橋型化合物は、感熱記録層の全固形分の５〜１０質量％含有され、好ましくは５〜９．５質量％、より好ましく５〜９質量％含有される。また、３，３’−ジアリル−４，４’−ジヒドロキシジフェニルスルホン：ジフェニルスルホン架橋型化合物（含有量比率）は、１：０．４〜１：０．８の範囲とすることが好ましく、より好ましくは１：０．４〜１：０．７の範囲である。上記ジフェニルスルホン架橋型化合物の含有率が高くなりすぎると、記録濃度が低下する傾向にある。一方、少なすぎると、３，３’−ジアリル−４，４’−ジヒドロキシジフェニルスルホン及び１，２−ジ（３−メチルフェノキシ）エタンを、上記範囲で含有させても、十分な耐ミルク性を確保しにくい傾向にある。
【００３０】
上記ジフェニルスルホン架橋型化合物は、平均粒径０．１〜３μｍ程度とすることが好ましく、より好ましくは０．３〜１．５μｍである。
【００３１】
本発明の感熱記録体には、３，３’−ジアリル−４，４’−ジヒドロキシジフェニルスルホン及び上記ジフェニルスルホン架橋型化合物の他、本発明の効果を阻害しない範囲において他の呈色剤を含有することができる。他の呈色剤の具体例としては、例えば４−ヒドロキシ−４’−イソプロポキシジフェニルスルホン、４−ヒドロキシ−４’−アリルオキシジフェニルスルホン、４，４’−イソプロピリデンジフェノール、４，４’−シクロヘキシリデンジフェノール、２，２−ビス（４−ヒドロキシフェニル）−４−メチルペンタン、２，４’−ジヒドロキシジフェニルスルホン、４，４’−ジヒドロキシジフェニルスルホン、４−ヒドロキシ−４’−メチルジフェニルスルホン、１，４−ビス〔α−メチル−α−（４’−ヒドロキシフェニル）エチル〕ベンゼン等のフェノール性化合物、Ｎ−ｐ−トリルスルホニル−Ｎ’−フェニルウレア、４，４’−ビス〔（４−メチル−３−フェノキシカルボニルアミノフェニル）ウレイド〕ジフェニルメタン、Ｎ−ｐ−トリルスルホニル−Ｎ’−ｐ−ブトキシフエニルウレア等の分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸等の芳香族カルボン酸の亜鉛塩等が挙げられる。感熱記録層における、３，３’−ジアリル−４，４’−ジヒドロキシジフェニルスルホン及び上記ジフェニルスルホン架橋型化合物を含めた呈色剤の含有量は、ロイコ染料１００質量部に対して１７０〜４００質量部程度とすることが好ましい。
【００３２】
また、本発明の効果を阻害しない範囲において、１，２−ジ（３−メチルフェノキシ）エタン以外の増感剤を併用することができる。他の増感剤としては、例えば、ステアリン酸アミド、ステアリン酸メチレンビスアミド、ステアリン酸エチレンビスアミド、４−ベンジルビフェニル、ｐ−トリルビフェニルエーテル、ジ（ｐ−メトキシフェノキシエチル）エーテル、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（３−メチルフェノキシ）エタン、２−ナフチルベンジルエーテル、１−（２−ナフチルオキシ）−２−フェノキシエタン、１，３−ジ（ナフチルオキシ）プロパン、シュウ酸ジ−ｐ−クロロベンジルエステル、シュウ酸ジ−ｐ−メチルベンジルエステル、テレフタル酸ジブチル、テレフタル酸ジベンジル、２−（２’−ヒドロキシ−５’−メチルフェニル）ベンゾトリアゾール等が挙げられる。感熱記録層における、１，２−ジ（３−メチルフェノキシ）エタンを含めた増感剤の含有量は、ロイコ染料１００質量部に対して２０〜１２０質量部程度とすることが好ましい。
【００３３】
感熱記録層には、上記ロイコ染料；３，３’−ジアリル−４，４’−ジヒドロキシジフェニルスルホン及び上記ジフェニルスルホン架橋型化合物等の呈色剤；１，２−ジ（３−メチルフェノキシ）エタン等の増感剤の他に、接着剤が含有される。
【００３４】
本発明の感熱記録層に使用される接着剤としては、例えば、種々の分子量のポリビニルアルコール、変性ポリビニルアルコール、デンプン及びその誘導体、メトキシセルロース、カルボキシメチルセルロース、メチルセルロース、及びエチルセルロース等のセルロース誘導体、ポリアクリル酸ソーダ、ポリビニルピロリドン、アクリル酸アミド−アクリル酸エステル共重合体、アクリル酸アミド−アクリル酸エステル−メタクリル酸３元共重合体、スチレン−無水マレイン酸共重合体アルカリ塩、ポリアクリルアミド、アルギン酸ソーダ、ゼラチン、及びカゼイン等の水溶性高分子材料、並びに、ポリ酢酸ビニル、ポリウレタン、スチレン−ブタジエン共重合体、ポリアクリル酸、ポリアクリル酸エステル、塩化ビニル−酢酸ビニル共重合体、ポリブチルメタクリレート、エチレン−酢酸ビニル共重合体、及びスチレン−ブタジエン−アクリル系共重合体等の疎水性重合体のラテックス等が挙げられ、１種または２種以上で併用することも可能である。
以上のような接着剤は、感熱記録層の全固形分に対して５〜３０質量％程度含有することが好ましく、より好ましくは６〜２５質量％程度である。
【００３５】
また、本発明の感熱記録層中には、通常の感熱記録体に使用される公知の顔料が含有されていてもよい。顔料の具体例としては、例えばカオリン、軽質炭酸カルシウム、重質炭酸カルシウム、焼成カオリン、無定形シリカ、酸化チタン、炭酸マグネシウム、珪酸マグネシウム、水酸化アルミニウム、コロイダルシリカ、尿素−ホルマリン樹脂フィラー、プラスティックピグメント等が挙げられる。さらに、各種助剤として、滑剤（例えば、ステアリン酸亜鉛、ステアリン酸カルシウム、ポリエチレンワックス、パラフィンワックス、ポリオレフィン樹脂エマルジョン等）、消泡剤、濡れ剤、防腐剤、蛍光増白剤、分散剤、増粘剤、着色剤、帯電防止剤、架橋剤等、公知のものが含有されていてもよい。
【００３６】
感熱記録層は、上記ロイコ染料、呈色剤、増感剤、接着剤を含み、さらに必要に応じて添加される顔料、各種助剤等を水に溶解または分散したものを混合・攪拌した塗液の乾燥により形成される。
感熱記録層用塗液の調製は、含有すべき成分を所定量づつ配合し、水に分散させてもよいし、ロイコ染料、３，３’−ジアリル−４，４’−ジヒドロキシジフェニルスルホン、上記ジフェニルスルホン架橋型化合物、１，２−ジ（３−メチルフェノキシ）エタンそれぞれについて、分散液を調製した後、所定割合となるように混合してもよい。また、固形分の粒径の調整は、分散液の状態で、超音波、高速回転ミル、ローラミル、容器駆動媒体ミル、媒体攪拌ミル、ジェットミル、サンドグラインダー、メディアレス微粒化装置などを用いて、粉砕することによって行なってもよい。
【００３７】
感熱記録層用塗液の塗布方法としては、特に限定されず、例えば、エアナイフコーティング、バリバーブレードコーティング、ピュアブレードコーティング、グラビアコーティング、ロッドブレードコーティング、ショートドウェルコーティング、カーテンコーティング、バーコーティング、ダイコーティング等の従来公知の塗布方法がいずれも採用できる。
【００３８】
感熱記録層は、支持体上に直接積層されていてもよいし、記録感度及び記録走行性を高めるために、下塗り層を介在させてもよい。
【００３９】
下塗り層は、吸油量が７０ｍｌ／１００ｇ以上、特に８０〜１５０ｍｌ／１００ｇ程度の吸油性顔料、有機中空粒子及び熱膨張性粒子からなる群から選ばれる少なくとも１種、並びに接着剤を主成分とする下塗り層用塗液を支持体上に塗布乾燥して形成される。ここで、上記吸油量はＪＩＳ Ｋ ５１０１−２００４の方法に従い求められる値である。
【００４０】
上記吸油性顔料としては、各種のものが使用できるが、具体例としては、焼成クレー、焼成カオリン、無定形シリカ、軽質炭酸カルシウム等の無機顔料が挙げられる。これら吸油性顔料の平均粒子径［レーザ回折式  粒度分布測定装置（商品名：ＳＡＬＤ２２００、島津製作所社製）による５０％値］は０．０１〜５μｍ程度、特に０．０２〜３μｍ程度であるのが好ましい。吸油性顔料の使用量は、広い範囲から選択できるが、一般に下塗り層全固形分に対して２〜９５質量％、特に５〜９０質量％程度であるのが好ましい。
【００４１】
また、有機中空粒子としては、従来公知のもの、例えば、膜材がアクリル系樹脂、スチレン系樹脂、塩化ビニリデン系樹脂等からなる中空率が５０〜９９％程度の粒子が例示できる。ここで中空率は（ｄ／Ｄ）×１００で求められる値である。該式中、ｄは有機中空粒子の内径を示し、Ｄは有機中空粒子の外径を示す。有機中空粒子の平均粒子径（レーザ回折式  粒度分布測定装置（商品名：ＳＡＬＤ２２００、島津製作所社製）による５０％値）は０．５〜１０μｍ程度、特に１〜３μｍ程度であるのが好ましい。上記有機中空粒子の使用量は、広い範囲から選択できるが、一般に下塗り層の全固形分に対して２〜９０質量％、特に５〜７０質量％程度であるのが好ましい。
なお、上記吸油性無機顔料を有機中空粒子と併用する場合、吸油性無機顔料と有機中空粒子とは上記使用量範囲で使用し、且つ吸油性無機顔料と有機中空粒子の合計量が下塗り層の全固形分に対して、５〜９０質量％、特に１０〜８０質量％程度であるのが好ましい。
【００４２】
熱膨張性粒子としては、各種のものが使用できるが、具体例としては、低沸点炭化水素をインサイト重合法により、塩化ビニリデン、アクリロニトリル等の共重合物でマイクロカプセル化した熱膨張性微粒子等が挙げられる。低沸点炭化水素としては、例えば、エタン、プロパン等が挙げられる。熱膨張性粒子の使用量は、広い範囲から選択できるが、一般に下塗り層の全固形分に対して１〜８０質量％程度、特に１０〜７０質量％程度であることが好ましい。
【００４３】
下塗り層に用いられる接着剤としては、前記感熱記録層に使用される接着剤を適宜使用し得るが、特にデンプン−酢酸ビニルグラフト共重合体、各種ポリビニルアルコール、スチレン・ブタジエン共重合体ラテックスが好ましい。各種ポリビニルアルコールとしては、完全鹸化ポリビニルアルコール、部分鹸化ポリビニルアルコール、カルボキシ変性ポリビニルアルコール、アセトアセチル変性ポリビニルアルコール、ジアセトン変性ポリビニルアルコール、ケイ素変性ポリビニルアルコール等が挙げられる。
上記接着剤の使用割合は広い範囲で選択できるが、一般には下塗り層の全固形分に対して５〜３０質量％程度、特に１０〜２５質量％程度であることが好ましい。
【００４４】
下塗り層には、その他の各種助剤として、滑剤、消泡剤、濡れ剤、防腐剤、蛍光増白剤、分散剤、増粘剤、着色剤、帯電防止剤、架橋剤等、公知のものが含有されていてもよい。
【００４５】
下塗り層の塗布量は、乾燥重量で３〜２０ｇ／ｍ２程度、好ましくは５〜１８ｇ／ｍ２程度とするのが好ましい。また、下塗り層を２回以上に分けて塗布すると、記録感度や保存性が向上するため、より好ましい。
【００４６】
さらに、感熱記録層上に、成膜性を有する接着剤を主成分とする保護層を設けてもよい。保護層用塗液は、例えば水を媒体とし、接着成分、顔料、及び必要により助剤とを混合攪拌して調製される。保護層に用いられる接着成分、顔料、助剤は、上記の感熱記録層で用いられ得るものを使用できる。
【００４７】
更にまた、保護層上に光沢層を設けてもよい。光沢層は、電子線または紫外線硬化性化合物を主成分とする塗液を塗布後、電子線または紫外線を照射して硬化することにより形成できる。またさらに、支持体の裏面側に帯電防止層を設けてもよい。
【００４８】
下塗り層、保護層、光沢層等を形成するための塗液は、感熱記録層と同様に、ピュアブレードコーティング、ロッドブレードコーティング、カーテンコーティング等の適当な塗工方法により塗工することができ、乾燥により各層が形成される。
【００４９】
各層を形成した後、または感熱記録体を構成する全ての層を形成した後に、スーパーカレンダー処理する等の感熱記録体製造分野における各種の公知処理技術を適宜付加してもよい。
【００５０】
以上のような構成を有する感熱記録体は、耐油性、耐可塑剤性だけでなく、バーコード印字性に優れ、特にバーコードの細線であっても、端縁がシャープな細線を記録できる濃度範囲が広く、汎用性の点で優れている。また、水、油だけでなく、牛乳のように複雑な組成を有する食品に対しても保存性の優れた記録部を得ることができる。具体的には、記録した感熱記録体を１２時間浸漬し、取り出した後、余分な牛乳を吸い取り、１０分間室温で放置により乾燥した状態での記録部の波長６６０ｎｍでの反射率が３０％以下の記録部を得ることができる。より好ましくは２５％未満の記録部を得ることができる。
【実施例】
【００５１】
なお、以下の実施例において、「部」は「質量部」を示す。
〔測定評価方法〕
（１）記録部の耐可塑剤性
ポリカーボネイトパイプ（４０ｍｍΦ）上にラップフィルム（商品名：ハイラップＫＭＡ−Ｗ、三井化学社製）を３重に巻付け、その上に、感熱プリンターＡｔｌａｎｔｅｋ３００（ｐｒｉｎｔｒｅｘ社製、Ｈｉｇｈ  Ｅｎｅｒｇｙ、ＳＴＤ  Ｐａｔｔｅｒｎ）を用いて印字した３枚の感熱記録体を載せ、更にその上にラップフィルムを３重に巻き付けて、２３℃で２４時間放置した後、ラップフィルムをはがし、サンプル毎に、Ｓｔｅｐ８（０．４６４ｍＪ／ｄｏｔの印加エネルギー）の波長６６０ｎｍでの反射率を５ケ所測定して、その平均値を測定結果とした。波長６６０ｎｍでの反射率が３０％以下を合格とする。
【００５２】
（２）記録部の耐油性
感熱プリンターＡｔｌａｎｔｅｋ３００（ｐｒｉｎｔｒｅｘ社製、Ｈｉｇｈ  Ｅｎｅｒｇｙ、ＳＴＤ  Ｐａｔｔｅｒｎ）を用いて３枚印字した後、記録部にサラダ油を塗布し、２３℃、２４時間放置した。２４時間後、サラダ油を拭き取って、サンプル毎に、Ｓｔｅｐ８の波長６６０ｎｍでの反射率を５ケ所測定して、その平均値を測定結果とした。サラダ油処理後の波長６６０ｎｍでの反射率が３０％以下を合格とする。
【００５３】
（３）バーコード印字性
感熱記録体に、バーコードプリンターＩｎｔｅｒｍｅｃ  ３４００ｅを用いて、印字濃度を２１段階（低濃度→高濃度）で変化させ、各印字濃度でシリアルバーを印字する。各印字濃度で印字されたバーコードを波長６６０ｎｍのバーコードスキャナで検証して、Ｂａｒ  Ｗｉｄｔｈ  Ｇｒｏｗｔｈ（バーコードの太り、細り）を記録し、Ｂａｒ  Ｗｉｄｔｈ  Ｇｒｏｗｔｈが±０．０５％になる印字濃度の範囲を調べ、印字濃度の範囲が広ければ広いほど良好なバーコード印字性を有することになる。印字濃度の範囲、及び線の端縁のシャープさなどから、下記４段階で評価した。
【００５４】
Ａ：Ｂａｒ  Ｗｉｄｔｈ  Ｇｒｏｗｔｈが±０．０５％になる印字濃度の範囲が９段階以上で非常によい。
Ｂ：Ｂａｒ  Ｗｉｄｔｈ  Ｇｒｏｗｔｈが±０．０５％になる印字濃度の範囲が５〜８段階で実用上問題ない。
Ｃ：Ｂａｒ  Ｗｉｄｔｈ  Ｇｒｏｗｔｈが±０．０５％になる印字濃度の範囲が４段階以下で、記録濃度が薄く、実用上問題あり。
Ｄ：Ｂａｒ  Ｗｉｄｔｈ  Ｇｒｏｗｔｈが±０．０５％になる印字濃度の範囲が４段階以下で、線が太く、端縁がにじんでいて、バーコードとして実用上問題あり。
【００５５】
（４）記録部の耐ミルク性
感熱プリンターＡｔｌａｎｔｅｋ３００（Ｐｒｉｎｔｒｅｘ社製、Ｈｉｇｈ  Ｅｎｅｒｇｙ、ＳＴＤ  Ｐａｔｔｅｒｎ）を用いて３枚印字した後、冷蔵していた牛乳の中に浸漬し、１２時間室温にて放置した。１２時間後、感熱記録体を取り出し、紙タオルでサンプルを挟み、押えて余分な牛乳を吸い取り、さらに少なくとも１０分以上室温にて放置し、乾燥させた。乾燥後、サンプル毎にＳｔｅｐ８の波長６６０ｎｍでの反射率を５ケ所測定して、その平均値を測定結果とした。ミルク処理後の波長６６０ｎｍでの反射率が３０％以下を合格とする。
【００５６】
〔感熱記録体Ｎｏ．１の作成〕
（１）下塗り層用塗液の調製
焼成カオリン（商品名：アンシレックス９３、エンゲルハード社製）１００部、固形分濃度４８％のスチレン・ブタジエン系ラテックス１２．５部、酸化澱粉の１０％水溶液３０部、ポリビニルアルコールの１０％水溶液４５部、及び水９６．５部からなる組成物を混合攪拌して下塗り層用塗液を得た。
【００５７】
（２）Ａ液調製
３−ジ（ｎ−ブチル）アミノ−６−メチル−７−アニリノフルオラン１００部、スルホン変性ポリビニルアルコールの１０％水溶液７０部、及び水４４部からなる組成物をウルトラビスコミル（アイメックス社製）を用いて平均粒子径が１．０μｍになるまで粉砕してＡ液を得た。
【００５８】
（３）Ｂ液の調製
３，３’−ジアリル−４，４’−ジヒドロキシジフェニルスルホン（以下、単に「呈色剤１」ということがある）１００部、スルホン変性ポリビニルアルコールの１０％水溶液１００部、及び水２０部からなる組成物をウルトラビスコミル（アイメックス社製）を用いて平均粒子径が１．０μｍになるまで粉砕してＢ液を得た。
【００５９】
（４）Ｃ液の調製  
１，２−ジ（３−メチルフェノキシ）エタン１００部、ヒドロキシプロピルメチルセルロースの１０％水溶液２０部、ポリビニルアルコールの１０％水溶液２０部、及び水６８部からなる組成物をウルトラビスコミル（アイメックス社製）を用いて平均粒子径が１．０μｍになるまで粉砕してＣ液を得た。
【００６０】
（５）Ｄ液の調製
式（１）で表されるジフェニルスルホン架橋型化合物として、日本曹達株式会社のＤ−90（商品名：式中のｎが１及び２の化合物を主体とする、ｎ＝１〜７の化合物の混合物で、崩壊温度１１７℃以上である。以下の実施例では、単に「ジフェニルスルホン架橋型化合物（１）」という）１００部、スルホン変性ポリビニルアルコールの１０％水溶液１００部、及び水２０部からなる組成物をウルトラビスコミル（アイメックス社製）を用いて平均粒子径が１．０μｍになるまで粉砕してＤ液を得た。
【００６１】
【化１】
2009090591.tif 000005
【００６２】
（６）感熱記録層用塗液の調製
Ａ液２１．５部（ロイコ染料含有量１０．０５部）、Ｂ液３３部（３，３’−ジアリル−４，４’−ジヒドロキシジフェニルスルホン含有量１５部）、Ｃ液１１．５部（１，２−ジ（３−メチルフェノキシ）エタン含有量５．５３部）、Ｄ液１６．５部（ジフェニルスルホン架橋型化合物（１）の含有量７．５部）、ポリビニルアルコールの１０％水溶液９８部、酸化澱粉の１０％水溶液６２部、無定形シリカ２０部、軽質炭酸カルシウム１０部、ステアリン酸亜鉛の水分散液（商品名：ハイドリンＺ−８−３６、固形分濃度３６％、中京油脂社製）３０部、パラフィンワックス（商品名：ハイドリンＰ−７、固形分濃度３０％、中京油脂社製）３部、ポリエチレンワックス（商品名：ケミパールＷ−４０１、固形分濃度４０％、三井化学社製）５部、及び水１２０部からなる組成物を混合攪拌して感熱記録層用塗液を得た。この感熱記録層用塗液に含まれる固形分総量は、１００．９５部となる。
【００６３】
（７）感熱記録体Ｎｏ．１の作成
６５ｇ／ｍ２原紙の片面上に、下塗り層用塗液及び感熱記録層用塗液を、乾燥後の塗布量がそれぞれ７．５ｇ／ｍ２及び４．５ｇ／ｍ２となるように順次塗布乾燥して下塗り層及び感熱記録層を形成し、感熱記録体を得た。なお、各層を形成した後、スーパーカレンダーによる平滑化処理を行った。
【００６４】
〔感熱記録体Ｎｏ．２〜８、１１、１２の作製〕
感熱記録層用塗液におけるＢ液、Ｃ液、Ｄ液の配合量を下記のように変更した以外は、Ｎｏ．１の場合と同様にして、感熱記録体を作製した。
【００６５】
【表１】
2009090591.tif 000006
【００６６】
〔感熱記録体Ｎｏ．９の作製〕
Ｎｏ．１のＢ液調製において、３，３’−ジアリル−４，４’−ジヒドロキシジフェニルスルホン（呈色剤１）の代わりに、４−ヒドロキシ−４’−イソプロポキシジフェニルスルホン（呈色剤２）を使用した以外は、Ｎｏ．１と同様にして感熱記録体を得た。
【００６７】
〔感熱記録体Ｎｏ．１０の作製〕
Ｎｏ．１のＤ液調製において、ジフェニルスルホン架橋型化合物（１）の代わりに、保存性安定剤として一般に用いられる１，１，３−トリス（２−メチル−４−ヒドロキシ−５−シクロヘキシルフェニル）ブタンを使用した以外は、Ｎｏ．１と同様にして感熱記録体を得た。
【００６８】
上記で作製した感熱記録体Ｎｏ．１〜１２について、上記測定評価方法に基づいて、耐可塑剤性、耐油性、バーコード印字性、耐ミルク性を評価した。また、総合評価として、◎（耐可塑剤性、耐油性、バーコード印字性、耐ミルク性のすべてに優れる）、○（耐可塑剤性、耐油性、バーコード印字性、耐ミルク性のすべてを充足）、△（耐可塑剤性、耐油性は充足しているが、バーコード印字性、耐ミルク性のいずれかが使用不可）、×（耐ミルク性、バーコード印字性の点で、これらの特性が要求される分野で使用不可）の４段階で評価した。各評価結果を、ロイコ染料に対する呈色剤１、１，２−ジ（３−メチルフェノキシ）エタンの含有量率（％）、ジフェニルスルホン架橋型化合物（１）の固形分総量に対する割合（％）、呈色剤１とジフェニルスルホン架橋型化合物（１）の含有量比率（表２中、ａ：ｂで示す）とともに示す。尚、表２における各化合物の含有量は、塗液中に含まれる各化合物の含有量（部）である。
【００６９】
【表２】
2009090591.tif 000007
【００７０】
Ｎｏ．９は呈色剤１を含まない場合であり、Ｎｏ．１０はジフェニルスルホン架橋型化合物（１）を含有しない場合である。いずれも、ロイコ染料に対して、呈色剤、増感剤を所定範囲内で含有していても、耐ミルク性を確保できないことがわかる。すなわち、耐ミルク性の確保のためには、呈色剤１とジフェニルスルホン架橋型化合物（１）とを組合わせて用いる必要があることがわかる。
【００７１】
Ｎｏ．３は、呈色剤１の含有量が多い場合であり、Ｎｏ．５は１，２−ジ（３−メチルフェノキシ）エタンの含有量が多い場合であり、Ｎｏ．１１、１２は、呈色剤１及び１，２−ジ（３−メチルフェノキシ）エタンの双方が多い場合である。特に増感剤が多い場合（Ｎｏ．５，１１，１２）では、実用可能なバーコードを印字するエネルギー範囲が狭かった。尚、Ｎｏ．３，５，１１，１２の比較から、呈色剤１とジフェニルスルホン架橋型化合物（１）との含有量比（ｂ／ａ）が０．３以下では初期記録濃度が高いにもかかわらず、耐ミルク性が低く、記録部の牛乳に対する退色が速いと考えられる。
【００７２】
一方、Ｎｏ．４は呈色剤１の含有量が少ない場合であり、Ｎｏ．６は１，２−ジ（３−メチルフェノキシ）エタンの含有量が少ない場合である。いずれも所定熱エネルギー付与による記録濃度が十分ではなく、ジルフェニルスルホン架橋型化合物（１）を所定量含有しても（Ｎｏ．４，６）、また、呈色剤１とジフェニルスルホン架橋型化合物（１）との含有量比（ｂ／ａ）が０．５であっても（Ｎｏ．６）、耐ミルク性を確保することができなかった。
【００７３】
また、ロイコ染料に対する呈色剤１及び１，２−ジ（３−メチルフェノキシ）エタンの含有量が所定範囲であっても、ジフェニルスルホン架橋型化合物（１）の含有量が少なすぎると、やはり耐ミルク性を満足できず（Ｎｏ．８）、ジフェニルスルホン架橋型化合物（１）の含有量が多くなりすぎると、ロイコ染料、呈色剤１及び１，２−ジ（３−メチルフェノキシ）エタンの反応が、ジフェニルスルホン架橋型化合物（１）により抑制されるためか、呈色剤１及び１，２−ジ（３−メチルフェノキシ）エタンの含有量が所定範囲であるにもかかわらず、バーコード印字が薄かった（Ｎｏ．７）。
【００７４】
Ｎｏ．３〜１２が以上のように、耐ミルク性、バーコード印字性の少なくともいずれかを満足することができなかったにもかかわらず、呈色剤１、１，２−ジ（３−メチルフェノキシ）エタン、ジフェニルスルホン架橋型化合物（１）のすべてについて、所定範囲で含有されているＮｏ．１、２は、記録部の耐可塑剤性、耐油性はもちろん、バーコード印字性、耐ミルク性のいずれも充足することができた。特に、ａ：ｂが１：０．５であるＮｏ．１では、バーコード印字性、耐ミルク性が大変優れていた。
【産業上の利用可能性】
【００７５】
本発明の感熱記録体は、記録部の耐油性、耐可塑剤性だけでなく、バーコード印字性を損なうことなく、耐ミルク性にも優れているので、金券類のような、長期にわたって一般家庭などで所有され、食品、薬品などに曝されるおそれがあるにもかかわらず、記録部の長期保存性が必要とされるような感熱記録体として好適である。